(57)【要約】【課題】施工時間を短縮できる施工性の良い屋根仕上げ材を提供する。また、既存スレート屋根を改修する場合、外観不良が生じない屋根仕上げ材および施工方法を提供する。【解決手段】ガラス繊維基材にアスファルトを含浸塗覆し表面に鉱物砂を撒布圧着させたアスファルトシングルおよびガラス繊維基材の両面に無機質充填材と樹脂材との混合層を形成し表面に鉱物砂を撒布圧着させた不燃シングルからなる群から選択される屋根仕上げ材であって、屋根仕上げ材が、平面視で、上辺、下辺、左辺および右辺を有する略長方形の形状を有し、上辺および下辺の長さが９００〜１２００ｍｍであり、左辺および右辺の長さが４２０〜５４０ｍｍである、屋根仕上げ材。【選択図】図１
2020114965.tif 000002
【特許請求の範囲】
【請求項１】
ガラス繊維基材にアスファルトを含浸塗覆し表面に鉱物砂を撒布圧着させたアスファルトシングルおよびガラス繊維基材の両面に無機質充填材と樹脂材との混合層を形成し表面に鉱物砂を撒布圧着させた不燃シングルからなる群から選択される屋根仕上げ材であって、屋根仕上げ材が、平面視で、上辺、下辺、左辺および右辺を有する略長方形の形状を有し、上辺および下辺の長さが９００〜１２００ｍｍであり、左辺および右辺の長さが４２０〜５４０ｍｍである、屋根仕上げ材。
【請求項２】
屋根仕上げ材が、上辺の左右両端に切り欠きを有し、左辺および右辺の中央から上端の間に切り込みを有し、上辺の中央に切り込みを有する、請求項１に記載の屋根仕上げ材。
【請求項３】
屋根仕上げ材が、下辺から上に１７７〜２３０ｍｍ離れた位置において左右方向に延びる直線より上の部分である基部と前記直線より下の部分であるタブからなる、請求項１または２に記載の屋根仕上げ材。
【請求項４】
屋根仕上げ材のおもて面に、下辺から上に１８７ｍｍを超える寸法だけ離れた位置より上に粘着層が設けられ、かつ、少なくとも粘着層が設けられた領域に対応する裏面の領域に、屋根仕上げ材同士を重ねた際に屋根仕上げ材同士が貼りつくのを防止するための貼りつき防止手段が設けられている、請求項１〜３のいずれか１項に記載の屋根仕上げ材。
【請求項５】
屋根仕上げ材のタブの裏面の少なくとも一部に粘着層が設けられ、かつ該粘着層が剥離フィルムまたは剥離紙で覆われている、請求項３に記載の屋根仕上げ材。
【請求項６】
アスファルトシングルまたは不燃シングルが、さらに、鉱物砂の層のおもて面側に樹脂層を含み、樹脂層のおもて面側に担持された高分子ポリエチレンパウダーを含む、請求項１〜５のいずれか１項に記載の屋根仕上げ材。
【請求項７】
樹脂層が紫外線硬化塗料の硬化物である、請求項６に記載の屋根仕上げ材。
【請求項８】
葺き足が１８２±５ｍｍである既存スレート屋根の改修方法であって、
ロ）請求項１〜７のいずれか１項に記載の屋根仕上げ材を、葺き足が１８２±５ｍｍになるように、配置する工程
を含む既存スレート屋根の改修方法。
【請求項９】
工程ロ）の後に、
ハ）屋根仕上げ材に釘打ちする工程
を含む、請求項８に記載の既存スレート屋根の改修方法。
【請求項１０】
既存スレート屋根のスレート板の３枚重ね部分ではない部分に釘打ちする、請求項９に記載の既存スレート屋根の改修方法。
【請求項１１】
屋根仕上げ材のおもて面に、下辺から上に１８７ｍｍを超える寸法だけ離れた位置より上に粘着層が設けられ、前記粘着層が設けられた領域よりも上の位置に釘打ちする、請求項９または１０に記載の既存スレート屋根の改修方法。
【請求項１２】
工程ロ）の前に、
イ）下葺材を既存スレート屋根に張り付ける工程
を含む、請求項８〜１１のいずれか１項に記載の既存スレート屋根の改修方法。
【発明の詳細な説明】
【技術分野】
【０００１】
本願発明は、建物の勾配屋根の表面に敷設される屋根仕上げ材とこれによるスレート屋根の改修方法に関し、詳しくは形状に特徴を有し、施工性に優れる屋根仕上げ材とこれによる既存の平板スレート屋根の改修方法に関するものである。
【背景技術】
【０００２】
屋根仕上げ材のシングル（Roofing shingles）は、瓦屋根材や金属屋根材より軽量であり、また、施工現場での加工性が良いことから広く使用されている。特にガラス繊維基材にアスファルトを含浸塗覆し表面に着色砂を圧着させたアスファルトシングル（Asphalt shingles）やガラス繊維基材に無機充填材と樹脂材との混合層を形成した不燃シングル（Incombustible shingles）は、防水性、耐久性に優れることから米国をはじめ日本や他の多くの国々で、屋根仕上げ材として用いられている。
【０００３】
シングルを取り付け施工する方法としては、木質系下地の場合、通常釘打ちと接着剤を併用する。既存の平板スレート屋根の改修工事において、既存屋根へのかぶせ工法においても同様の方法が採られる。
【０００４】
近年、施工者の負担軽減が課題として挙げられており、シングルの施工性を向上させるために様々な考案がなされている。例えば、特許文献１には粘着層と剥離シート材を有することを特徴とするアスファルトシングルが開示されている。また、特許文献２には、釘打ちを効果的に行うための釘打ち領域を備えたアスファルトシングルが開示されている。
【０００５】
また、シングル表面を覆う着色砂は、経年で剥落するため、乾性油で砂を処理し撥水性を付与し、剥落性を改善する考案が特許文献３に開示されている。
さらに、シングル葺きによる屋根は、年を経るに従い表面に藻の発生により、暗緑色に変色現象が生じることがあるため、防藻性を付与する考案が特許文献４に開示されている。
【０００６】
特許文献１に開示される粘着層や、特許文献２に開示される釘打ち領域は、施工性向上に寄与するものの、施工者の負担を軽減し、施工性向上を図るためには、さらなる改善が求められている。また、特許文献３に開示される方法では、砂の剥落を完全に防止することはできず、経年の風雨で砂の剥落が生じる虞があった。さらに、特許文献４に開示される方法ではトリアジン系の防藻剤を添加する必要があった。
【０００７】
一方、戸建て住宅用の屋根材としては、工期が短く意匠性も良いことから、平板スレートが採用されてきたが、経年劣化により退色、漏水が発生する場合があり、既存のスレート屋根の改修手段が求められている。その一つとして、既存のスレート屋根にアスファルトシングルや不燃シングルをかぶせ施工する方法があるが、既存のシングルを用いた場合、葺き足（働き）の違いから、外観上の不具合、凹凸部が生じるという問題があった。
【先行技術文献】
【特許文献】
【０００８】
【特許文献１】特開２００４−１５６３６７号公報
【特許文献２】特表２００９−５０３３０９号公報
【特許文献３】特開２００６−２９９６３２号公報
【特許文献４】特開２００４−１６２４８２号公報
【発明の概要】
【発明が解決しようとする課題】
【０００９】
そこで、本発明は、既存のシングルの形状を大型化し、施工単位面積当たりの必要部材数および釘打ち数を減らすこと、およびシングル表面に高分子量ポリエチレン粒子を担持した樹脂層を設けることで、位置決めに掛かる時間を短縮することで施工性を向上させ、且つ砂の剥落が無く防藻性を有する屋根材を提供し、さらに既存のスレート屋根（コロニアル屋根）の改修時に、かぶせ工法を採用した際に生じる凹凸の外観不良が生じない、施工方法を提供する。
改修以外に本発明品を用いるとき、すなわち新築時に使用する際は、さらに施工単位面積当たりの必要部数を減らすことが可能である。具体的には、スレート屋根の改修に当たっては、葺き足１８２ｍｍで５．５枚／ｍ２であるのに対し、例えば、短辺４８５ｍｍでは葺き足を２１７ｍｍまで拡大し、４．６枚／ｍ２まで必要部数を減らすことが出来る。さらに短辺５４０ｍｍとすると葺き足は２５４ｍｍまで拡大することが出来る為に必要部数は４．１枚／ｍ２まで減じることが可能である。
【課題を解決するための手段】
【００１０】
上記課題を解決するために、本件第一発明は、ガラス繊維基材にアスファルトを含浸塗覆し表面に鉱物砂を撒布圧着させたアスファルトシングルおよびガラス繊維基材の両面に無機質充填材と樹脂材との混合層を形成し表面に鉱物砂を撒布圧着させた不燃シングルからなる群から選択される屋根仕上げ材であって、屋根仕上げ材が、平面視で、上辺、下辺、左辺および右辺を有する略長方形の形状を有し、上辺および下辺の長さが９００〜１２００ｍｍであり、左辺および右辺の長さが４２０〜５４０ｍｍであることを特徴とする。
本件第二発明は、葺き足が１８２±５ｍｍである既存スレート屋根の改修方法であって、イ）前記屋根仕上げ材を、葺き足が１８２±５ｍｍになるように、配置する工程を含むことを特徴とする。
【００１１】
本発明は、次の実施態様を含む。
［１］ガラス繊維基材にアスファルトを含浸塗覆し表面に鉱物砂を撒布圧着させたアスファルトシングルおよびガラス繊維基材の両面に無機質充填材と樹脂材との混合層を形成し表面に鉱物砂を撒布圧着させた不燃シングルからなる群から選択される屋根仕上げ材であって、屋根仕上げ材が、平面視で、上辺、下辺、左辺および右辺を有する略長方形の形状を有し、上辺および下辺の長さが９００〜１２００ｍｍであり、左辺および右辺の長さが４２０〜５４０ｍｍである、屋根仕上げ材。
［２］屋根仕上げ材が、上辺の左右両端に切り欠きを有し、左辺および右辺の中央から上端の間に切り込みを有し、上辺の中央に切り込みを有する、［１］に記載の屋根仕上げ材。
［３］屋根仕上げ材が、下辺から上に１７７〜２３０ｍｍ離れた位置において左右方向に延びる直線より上の部分である基部と前記直線より下の部分であるタブからなる、［１］または［２］に記載の屋根仕上げ材。
［４］屋根仕上げ材のおもて面に、下辺から上に１８７ｍｍを超える寸法だけ離れた位置より上に粘着層が設けられ、かつ、少なくとも粘着層が設けられた領域に対応する裏面の領域に、屋根仕上げ材同士を重ねた際に屋根仕上げ材同士が貼りつくのを防止するための貼りつき防止手段が設けられている、［１］〜［３］のいずれかに記載の屋根仕上げ材。
［５］屋根仕上げ材のタブの裏面の少なくとも一部に粘着層が設けられ、かつ該粘着層が剥離フィルムまたは剥離紙で覆われている、［３］に記載の屋根仕上げ材。
［６］アスファルトシングルまたは不燃シングルが、さらに、鉱物砂の層のおもて面側に樹脂層を含み、樹脂層のおもて面側に担持された高分子ポリエチレンパウダーを含む、［１］〜［５］のいずれかに記載の屋根仕上げ材。
［７］樹脂層が紫外線硬化塗料の硬化物である、［６］に記載の屋根仕上げ材。
［８］葺き足が１８２±５ｍｍである既存スレート屋根の改修方法であって、
ロ）［１］〜［７］のいずれかに記載の屋根仕上げ材を、葺き足が１８２±５ｍｍになるように、配置する工程
を含む既存スレート屋根の改修方法。
［９］工程ロ）の後に、
ハ）屋根仕上げ材に釘打ちする工程
を含む、［８］に記載の既存スレート屋根の改修方法。
［１０］既存スレート屋根のスレート板の３枚重ね部分ではない部分に釘打ちする、［９］に記載の既存スレート屋根の改修方法。
［１１］屋根仕上げ材のおもて面に、下辺から上に１８７ｍｍを超える寸法だけ離れた位置より上に粘着層が設けられ、前記粘着層が設けられた領域よりも上の位置に釘打ちする、［９］または［１０］に記載の既存スレート屋根の改修方法。
［１２］工程ロ）の前に、
イ）下葺材を既存スレート屋根に張り付ける工程
を含む、［８］〜［１１］のいずれかに記載の既存スレート屋根の改修方法。
【発明の効果】
【００１２】
本発明の屋根仕上げ材は、既存スレート屋根の改修に用いたときに、施工単位面積当たりの部材数、釘打ち数を減らし、施工時間を短縮することができ、既存のスレート屋根の改修かぶせ工法を採用した際に凹凸の外観不良の発生を回避することができる。
【図面の簡単な説明】
【００１３】
【図１】図１は、本発明の屋根仕上げ材の一例の平面図である。
【図２】図２は、図１の屋根仕上げ材の寸法を表示する図である。
【図３】図３は、本発明の屋根仕上げ材の一例の断面図である。
【図４】図４は、本発明の屋根仕上げ材の他の例の断面図である。
【図５】図５は、本発明の屋根仕上げ材の他の例の平面図である。
【図６】図６は、本発明の屋根仕上げ材の他の例の断面図である。
【図７】図７は、本発明の屋根仕上げ材の他の例の平面図である。
【図８】図８は、本発明の屋根仕上げ材の他の例の平面図である。
【図９】図９は、本発明の屋根仕上げ材の他の例の平面図である。
【図１０】図１０は、本発明の屋根仕上げ材の他の例の平面図である。
【図１１】図１１は、従来の屋根仕上げ材の平面図である。
【図１２】図１２は、本発明の屋根改修方法を示す平面図である。
【図１３】図１３は、本発明の屋根改修方法を示す断面図である。
【図１４】図１４は、従来の屋根仕上げ材を用いて改修した屋根の断面図である。
【図１５】図１５は、本発明の屋根仕上げ材を用いて改修した屋根の外観の写真である。
【図１６】図１６は、従来の屋根仕上げ材を用いて改修した屋根の外観の写真である。
【発明を実施するための形態】
【００１４】
以下、図面を参照しながら、本発明の実施の形態を詳細に説明する。また、以下の実施の形態において同一または類似の要素には共通の参照符号を付けて示し、理解を容易にするために、これらの図面は縮尺を適宜変更している。本発明は、図面に示されたものに限定されない。
【００１５】
本発明の屋根仕上げ材は、ガラス繊維基材にアスファルトを含浸塗覆し表面に鉱物砂を撒布圧着させたアスファルトシングルおよびガラス繊維基材の両面に無機質充填材と樹脂材との混合層を形成し表面に鉱物砂を撒布圧着させた不燃シングルからなる群から選択される屋根仕上げ材であって、屋根仕上げ材が、平面視で、上辺、下辺、左辺および右辺を有する略長方形の形状を有し、上辺および下辺の長さが９００〜１２００ｍｍであり、左辺および右辺の長さが４２０〜５４０ｍｍであることを特徴とする。
【００１６】
図１は本願発明の屋根仕上げ材１の一つの実施形態の平面図を示す。図２は、図１の屋根仕上げ材の寸法を表示する図であり、図２中の数字はｍｍ単位の寸法を表す。
図１および図２の（ａ）はおもて面を示し、（ｂ）は裏面を示す。上辺１１および下辺１２の長さが１０００ｍｍ、左辺１３および右辺１４の長さが４８５ｍｍの平面視略長方形の形状を有し、上辺１１の両端には切り欠き１５を有し、左辺１３および右辺１４の中央から上端の間には位置決めのための２０ｍｍの切り込み１６を有し、上辺１１の中央に２０ｍｍの切り込み１７を有する。左辺１３および右辺１４の切り込み１６は、上辺から葺き足の長さだけ下の位置に設けられる。すなわち、葺き足が１８２ｍｍの場合は、切り込み１６は上辺から１８２ｍｍ下の位置に設けられる。屋根仕上げ材１は、下辺１２から上に１７７〜２３０ｍｍ離れた位置において左右方向に延びる直線１８より上の部分である基部１９と前記直線１８より下の部分であるタブ２０からなる。図１の屋根仕上げ材においては、下辺１２から上へ１９５ｍｍまでの部分がタブ２０であり、上辺１１から下へ２９０ｍｍまでの部分が基部１９である。
【００１７】
屋根仕上げ材１のおもて面には、下辺から１８７ｍｍを超える寸法だけ上に離れた位置より上に粘着層２１が設けられている。図１（ａ）に図示された粘着層２１は、６個の長方形領域に設けられているが、その数はいくつでもよく、１つでもよいし、その形も特に限定されない。粘着層２１を形成する材料は、粘着性を有する材料であれば特に限定されないが、改質アスファルト系粘着剤、アクリル系粘着剤、ブチル系粘着剤などが挙げられ、好ましくは改質アスファルト系粘着剤である。なお、粘着剤はプレセメントとも呼ばれる。各粘着層２１の上部には釘打ち位置５４が配置される。図１（ａ）には、６つの釘打ち位置５４ａ、５４ｂ、５４ｃ、５４ｄ、５４ｅ、５４ｆが図示されているが、必ずしもすべての釘打ち位置に釘を打つ必要はなく、例えば釘２本で固定する場合は５４ｂと５４ｅ、釘４本で固定する場合は５４ａ、５４ｃ、５４ｄ、５４ｆというように釘打ちを行い、下地に固定する。屋根仕上げ材１の裏面には、少なくとも粘着層が設けられた領域に対応する領域に、屋根仕上げ材同士を重ねた際に屋根仕上げ材同士が貼りつくのを防止するための貼りつき防止手段２２が設けられている。貼りつき防止手段２２は、屋根仕上げ材同士を重ねた際に屋根仕上げ材同士が貼りつくのを防止する機能を有する限り限定されないが、例えば、剥離フィルムもしくは剥離紙、またはシリコーン等の剥離剤の塗布層などであり、好ましくは剥離フィルムまたは剥離紙である。剥離フィルムまたは剥離紙を貼りつき防止手段２２として用いる場合は、剥離フィルムまたは剥離紙の剥離面を外側にして屋根仕上げ材の裏面に取り外し不能に貼り付ける。剥離フィルムを貼り付ける位置は、屋根仕上げ材同士を重ねた際に、剥離フィルムまたは剥離紙が粘着層のすべてを覆うような位置とする。図１（ａ）に図示された貼りつき防止手段（剥離フィルムまたは剥離紙）２２は、１個の帯状物であるが、屋根仕上げ材同士を重ねた際に、剥離フィルムまたは剥離紙が粘着層のすべてを覆うことができれば、その数および大きさは限定されない。
図１の屋根仕上げ材では、粘着層は屋根仕上げ材のおもて面に設けられているが、粘着層は屋根仕上げ材の裏面に設けてもよい。粘着層を屋根仕上げ材の裏面に設ける場合は、好ましくは、タブの裏面に設ける。その場合、粘着層はタブの裏面の少なくとも一部に設ける。すなわち、粘着層はタブの裏面の全面に設けてもよいし、タブの裏面の一部に設けてもよい。粘着層をタブの裏面の一部に設ける場合、粘着層は複数の領域に設けてもよいし、１つの領域に設けてもよい。図５は、粘着層をタブの裏面の略全面に設けた屋根仕上げ材の平面図を示す。図５（ａ）はおもて面を示し、図５（ｂ）は裏面を示す。図６は、図５におけるＩＩ−ＩＩ線断面図を示す。図５に示す屋根仕上げ材１は、タブ２０の裏面の略全面に粘着層２１が設けられている。屋根仕上げ材同士を重ねた際に屋根仕上げ材同士が貼りつくのを防止するために、粘着層２１は剥離フィルムまたは剥離紙２３で覆うことが好ましい。剥離フィルムまたは剥離紙２３の面積は、粘着層２１の面積と同一であってもよいし、粘着層２１の面積より若干大きくてもよい。剥離フィルムとしては熱可塑性樹脂等のフィルムにシリコーン等の剥離剤を塗布したものを用いることができ、剥離紙としては紙にシリコーン等の剥離剤を塗工したものを用いることができる。
【００１８】
下辺は直線ではなく、端部から３〜２０ｍｍの巾でランダムな非直線とすることもできる。非直線である方が、隣り合う屋根仕上げ材の配置のずれが目立たず、外観上好まれる形態である。
【００１９】
図３は、本発明の屋根仕上げ材の一例の断面図であり、屋根仕上げ材がガラス繊維基材にアスファルトを含浸塗覆し表面に鉱物砂を撒布圧着させたアスファルトシングルである場合の断面図であり、図１におけるＩ−Ｉ線断面図である。アスファルトシングル３１は、ガラス繊維基材３２にアスファルト３３を含浸塗覆した層３４および層３４のおもて面側に鉱物砂の層３５を有し、好ましくはさらに層３４の裏面側に鉱物質粉粒の層３６を有し、層３５のおもて面側の一部に粘着層２１が設けられ、層３５のおもて面側の粘着層２１が設けられていない領域に樹脂層３７を有し、樹脂層３７のおもて面側に高分子ポリエチレンパウダー３８が担持され、鉱物質粉粒の層３６の裏面側の一部に貼りつき防止手段（剥離フィルム）２２が設けられている。
【００２０】
鉱物砂として、着色砂を用いてもよい。鉱物質粉粒としては、粘板岩からなる天然スレート砂、玄武岩からなる着色砂などが挙げられる。鉱物砂と鉱物質粉粒は、同一のものでもよいし、異なる組み合わせでもよい。
【００２１】
樹脂層３７は、砂の剥落防止と施工時の屋根仕上げ材の位置決めを素早くするために、屋根仕上げ材同士の摩擦を軽減するものであって、アクリル樹脂、塩化ビニル樹脂、ポリウレタン樹脂、オレフィン樹脂、エポキシ樹脂、テフロン（登録商標）樹脂などの樹脂を鉱物砂の層３５のおもて面側に、好ましくは２〜２０μｍの厚さで塗布することによって形成することができる。
【００２２】
屋根仕上げ材同士の摩擦抵抗をさらに減ずるために、最表面には高分子量ポリエチレンパウダーを担持することが好ましい。高分子量ポリエチレンパウダーは、平均分子量が１，５００，０００〜２，５００，０００のポリエチレンからなる粉末であり、その粒径（コールターカウンター法により測定した平均粒径）は、摩擦抵抗を減ずることができる限りにおいて限定されないが、好ましくは５〜３５μｍ、より好ましくは７〜３０μｍ、さらに好ましくは８〜１５μｍである。高分子量ポリエチレンパウダーは、市販されており、本発明において市販品を使用することができる。高分子量ポリエチレンパウダーの市販品としては、三井化学株式会社製「ミペロン」（登録商標）がある。
【００２３】
図４は、本発明の屋根仕上げ材の他の例の断面図であり、屋根仕上げ材がガラス繊維基材の両面に無機質充填材と樹脂材との混合層を形成し表面に鉱物砂を撒布圧着させた不燃シングルである場合の断面図である。不燃シングル４１は、ガラス繊維基材３２の両面に無機質充填材と樹脂材との混合層４２を有し、おもて面側の混合層４２のおもて面側に鉱物砂の層３５を有し、好ましくはさらに裏面側の混合層４２の裏面側に鉱物質粉粒の層３６を有し、層３５のおもて面側の一部に粘着層２１が設けられ、層３５のおもて面側の粘着層２１が設けられていない領域に樹脂層３７を有し、樹脂層３７のおもて面側に高分子ポリエチレンパウダー３８が担持され、鉱物質粉粒の層３６の裏面側の一部に貼りつき防止手段（剥離フィルム）２２が設けられている。
【００２４】
混合層４２を構成する無機質充填材としては、炭酸カルシウム、亜鉛華、水酸化マグネシウム、水酸化アルミニウムなどが挙げられる。混合層４２を構成する樹脂材としては、改質アスファルト、合成ゴム改質剤を含むアスファルトなどが挙げられる。
【００２５】
屋根仕上げ材は、図１に示す形状以外の形状を有することができる。屋根仕上げ材の形状の他の例を、図７、図８、図９および図１０に示す。図中、Ｗは、上辺および下辺の長さを意味し、９００〜１２００ｍｍである。Ｌは、左辺および右辺の長さを意味し、４２０〜５４０ｍｍである。短辺が４２０ｍｍより小さいと釘を最適な位置に打つ事が出来ず、また作業効率を上げることは出来ず、逆に５４０ｍｍを超えると取り回しが難しくなり施工効率は上がらず、施工仕上がりも低下する。
図７（ａ）は、単純な長方形の形状を示す。図７（ｂ）は、長方形の左辺および右辺に切り込み１６を有する。図７（ｃ）は、左辺および右辺の切り込み１６に加え、上辺の左右両端に切り欠き１５を有する。図７（ｄ）は、左辺および右辺の切り込み１６および上辺の左右両端の切り欠き１５に加え、上辺の中央に切り込み１７を有する。
【００２６】
図８（ａ）は、タブを有しない例を示す。図８（ｂ）は、タブ２０を１つ有する例を示す。図８（ｃ）は、タブ２０を３つ有する例を示す。図８（ｄ）は、タブ２０を４つ有する例を示す。
【００２７】
図９（ａ）は、左辺および右辺の切り込み１６、上辺の左右両端の切り欠き１５および上辺の中央の切り込み１７を有し、タブを有しない例を示す。図９（ｂ）は、左辺および右辺の切り込み１６、上辺の左右両端の切り欠き１５および上辺の中央の切り込み１７を有し、タブ２０を１つ有する例を示す。図９（ｃ）は、左辺および右辺の切り込み１６、上辺の左右両端の切り欠き１５および上辺の中央の切り込み１７を有し、タブ２０を３つ有する例を示す。図９（ｄ）は、左辺および右辺の切り込み１６、上辺の左右両端の切り欠き１５および上辺の中央の切り込み１７を有し、タブ２０を４つ有する例を示す。
【００２８】
図１０（ａ）は、左辺および右辺の切り込み１６および上辺の中央の切り込み１７を有し、タブ２０を１つ有する例を示す。図１０（ｂ）は、左辺および右辺の切り込み１６および上辺の中央の切り込み１７を有し、タブ２０を１つ有し、下辺が非直線である例を示す。図１０（ｃ）は、左辺および右辺の切り込み１６、上辺の中央の切り込み１７および上辺の左右両端の切り欠き１５を有し、タブ２０を１つ有し、下辺が非直線である例を示す。
【００２９】
図１１は、従来の屋根仕上げ材１′の形状を示す。図中、Ｗ′は、上辺および下辺の長さを意味し、９１５ｍｍである。Ｌ′は、左辺および右辺の長さを意味し、３０５ｍｍである。図１１（ａ）は、単純な長方形の形状を示す。図１１（ｂ）は、タブを１つ有する例を示す。図１１（ｃ）は、タブを３つ有する例を示す。図１１（ｄ）は、タブを４つ有する例を示す。
【００３０】
本発明の方法は、葺き足が１８２±５ｍｍである既存スレート屋根の改修方法であって、
ロ）前記屋根仕上げ材を、葺き足が１８２±５ｍｍになるように、配置する工程
を含む既存スレート屋根の改修方法である。
本発明の方法は、さらに、工程ロ）の後に、
ハ）屋根仕上げ材に釘打ちする工程
を含むことが好ましい。
釘打ちの位置は、既存スレート屋根のスレート板の３枚重ね部分ではない部分に行うことが好ましい。すなわち、既存スレート屋根のスレート板の２枚重ね部分に釘打ちすることが好ましい。３枚重ね部分よりも２枚重ね部分に釘打ちする方が、釘が打ちこみやすい。
また、屋根仕上げ材のおもて面に、下辺から上に１８７ｍｍを超える寸法だけ離れた位置より上に粘着層が設けられている場合は、前記粘着層が設けられた領域よりも上の位置に釘打ちすることが好ましい。
本発明の方法は、さらに、工程ロ）の前に、
イ）下葺材を既存スレート屋根に張り付ける工程
を含むことが好ましい。
既存スレート屋根と本発明の屋根仕上げ材の間に下葺材を挿入することにより、防水性を向上することができる。下葺材としては、例えば、不織布にアスファルトを含浸したものを用いることができる。下葺材の厚さは、限定されないが、好ましくは０．６〜２．０ｍｍである。また、下葺材は、裏面粘着層を有するものが好ましい。
【００３１】
図１２は、本発明の屋根改修方法を示す平面図であり、より詳しくは、葺き足が１８２ｍｍである既存スレート屋根の上に、上辺および下辺の長さが１０００ｍｍであり左辺および右辺の長さが４８５ｍｍである本発明の屋根仕上げ材１を、葺き足が１８２ｍｍになるように配置した例を示す。図中、破線で示された部分は、既存スレート屋根５１を示す。既存スレート屋根５１の葺き足は１８２ｍｍである。既存スレート屋根５１の軒端５２から上に（すなわち棟側に）順次、本発明の屋根仕上げ材１を敷設していく。屋根仕上げ材１は、上下方向は葺き足が１８２ｍｍになるように下の屋根仕上げ材１と重ねながら、左右方向は半分（すなわち５００ｍｍ）ずつ下の屋根仕上げ材１と重ね合わせながら、敷設していく。下の屋根仕上げ材１の上端に、その上に重ねる屋根仕上げ材１の右辺の切込み１６を合わせることによって、葺き足を１８２ｍｍにすることができる。既存スレート屋根の段差が改修後に盛り上がり部を発生することがないようにするために、既存スレート屋根５１に使用されているスレート板５３の下端と本発明の屋根仕上げ材１の下端（すなわち下辺）が一致するように、屋根仕上げ材１を位置決めすることが好ましい。屋根仕上げ材１を固定するために、釘打ちを行うことが好ましい。釘打ちの位置５４は、釘が打ちこみやすいように、既存スレート屋根のスレート板２枚重ね部分にすることが好ましい。図１２において、Ｄで示される部分がスレート板２枚重ね部分であり、Ｔで示される部分がスレート板３枚重ね部分である。屋根仕上げ材１枚当たりの釘の数は、限定されないが、２本の場合は、例えば、図１の５４ａおよび５４ｆで示される位置に釘打ちするのが好ましい。
【００３２】
図１３は、図１２におけるＩＩ−ＩＩ線断面図である。図中、５３は既存スレート屋根を構成するスレート板であり、５６は下葺材であり、１は本発明の屋根仕上げ材であり、５５は釘であり、Ｄはスレート板２枚重ね部分を示し、Ｔはスレート板３枚重ね部分を示す。
【００３３】
図１４は、従来の屋根仕上げ材を用いて改修した屋根の断面図である。従来の屋根仕上げ材１′は、左辺および右辺の長さが３０５ｍｍであり、葺き足が１２０〜１２２ｍｍである。既存スレート屋根のスレート板５３の葺き足は１８２ｍｍである。従来の屋根仕上げ材１′の葺き足と既存スレート屋根のスレート板５３の葺き足が一致していないため、矢印で示した箇所に盛り上がり部が発生する。
【００３４】
図１６は、従来の屋根仕上げ材を用いて改修した屋根の外観の写真である。従来の屋根仕上げ材と既存スレート屋根のスレート板との葺き足の相違に起因する盛り上がり部が見られ、屋根仕上げ材の平面性が損なわれ、外観が良くない。
【００３５】
図１５は、本発明の屋根仕上げ材を用いて改修した屋根の外観の写真である。屋根仕上げ材の平面性が保たれ、外観が良好である。
【実施例】
【００３６】
（実施例１）
ガラス繊維からなる柔軟な基材にアスファルトを含浸塗覆し、表裏面に着色砂を撒布し、ロール圧着した後、プレセメント部と剥離フィルムを設け、抜型を用いて図２の形状に裁断し、表面にプレセメント部を、裏面に剥離フィルムを設けた、上辺および下辺が１，０００ｍｍ、左辺および右辺が４８５ｍｍのアスファルトシングル（屋根仕上げ材）を製造した。
【００３７】
（実施例２）
実施例１のアスファルトシングルの表面に、プレセメントを除く部分にスプレーコートを用いウレタン系の紫外線硬化塗料を２０μｍの厚さで塗布し、粒径１０μｍの高分子量ポリエチレンパウダー（三井化学株式会社製「ミペロン」（登録商標））を、１ｍ２あたり５ｇを散布した後、紫外線照射により樹脂を硬化させ、樹脂層を備えた屋根仕上げ材を製造した。
【００３８】
（比較例１）
実施例１と同様の生産方法で、図１１（ａ）に示す形状（Ｗ′＝９１５ｍｍ、Ｌ′＝３０５ｍｍ）のタブ無しのアスファルトシングル（屋根仕上げ材）を製造した。
【００３９】
（実施例３）
葺き足１８２ｍｍの既存スレート屋根に、実施例１の屋根仕上げ材を用い、葺き足を１８２ｍｍにして、改修工事を行い、改修後の屋根の外観不良（凹凸）を目視で観察した。改修後の屋根の外観の写真を図１５に示す。本発明の屋根仕上げ材を用い、本発明の方法で施工した場合は、屋根仕上げ材の平面性が保たれ、外観が良好であることが分かる。
【００４０】
（比較例２）
葺き足１８２ｍｍの既存スレート屋根に、比較例１の屋根仕上げ材を用い、葺き足を１２２〜１２４ｍｍにして、改修工事を行い、改修後の屋根の外観不良（凹凸）を目視で観察した。改修後の屋根の外観の写真を図１６に示す。従来の屋根仕上げ材を用いた場合には、従来の屋根仕上げ材と既存スレート屋根のスレート板との葺き足の相違に起因する盛り上がり部が見られ、屋根仕上げ材の平面性が損なわれ、外観が良くないことが分かる。
【００４１】
（実施例４）
２名の施工技能員により、葺き足１８２ｍｍの既存スレート屋根に、実施例１の屋根仕上げ材を、葺き足を１８２ｍｍにして施工し、施工に要する時間を計測し、施工性の評価を行った。結果を表１に示す。表１中、セルフシールとは、予めシングルに工場塗布した接着材を意味する。
【００４２】
（実施例５）
実施例１の屋根仕上げ材に代えて、実施例２の屋根仕上げ材を用いたこと以外は、実施例４と同様に実施した。結果を表１に示す。
【００４３】
（比較例３）
２名の施工技能員により、葺き足１８２ｍｍの既存スレート屋根に、比較例１の屋根仕上げ材を、葺き足を１４０ｍｍにして施工し、施工に要する時間を計測し、施工性の評価を行った。結果を表１に示す。表１中、シングルセメントとは、シングル同士を接着するため、施工現場で塗布するシングル用接着剤を意味する。
【００４４】
【表１】
2020114965.tif 000003
【００４５】
実施例１または実施例２の屋根仕上げ材を用いた場合は、比較例１の屋根仕上げ材を用いた場合と比較すると、施工に要する時間はおよそ三分の一に短縮できることを確認した。
【００４６】
［砂剥落性の評価」
屋根仕上げ材の表面の砂の剥落性について評価したところ、実施例２の屋根仕上げ材は砂の剥落が無いことが確認された。一方、比較例１の屋根仕上げ材は砂の剥落が生じた。
なお、砂剥落性の評価は、日本防水材料協会規格に従い、金ブラシ３４往復／分で表面を擦り砂の剥落の有無を目視で観察することにより行った。
［防藻性の評価］
防藻性の評価は特許文献４を参考に実施し、実施例２において発藻が無いことを確認した。
【産業上の利用可能性】
【００４７】
本発明の屋根仕上げ材は、既存スレート屋根の改修に好適に利用することができる。本発明の既存スレート屋根の改修方法は、既存スレート屋根の改修に好適に利用することができる。
【符号の説明】
【００４８】
１    屋根仕上げ材
１′    従来の屋根仕上げ材
１１    上辺
１２    下辺
１３    左辺
１４    右辺
１５    切り欠き
１６、１７    切り込み
１８    直線
１９    基部
２０    タブ
２１    粘着層
２２    貼りつき防止手段
２３    剥離フィルムまたは剥離紙
３１    アスファルトシングル
３２    ガラス繊維基材
３３    アスファルト
３４    ガラス繊維基材にアスファルトを含浸塗覆した層
３５    鉱物砂の層
３６    鉱物質粉粒の層
３７    樹脂層
３８    高分子ポリエチレンパウダー
４１    不燃シングル
４２    無機質充填材と樹脂材との混合層
５１    既存スレート屋根
５２    軒端
５３    既存スレート屋根を構成するスレート板
５４    釘打ち位置
５５    釘
５６    下葺材
【図１】
2020114965.tif 000004
【図２】
2020114965.tif 000005
【図３】
2020114965.tif 000006
【図４】
2020114965.tif 000007
【図５】
2020114965.tif 000008
【図６】
2020114965.tif 000009
【図７】
2020114965.tif 000010
【図８】
2020114965.tif 000011
【図９】
2020114965.tif 000012
【図１０】
2020114965.tif 000013
【図１１】
2020114965.tif 000014
【図１２】
2020114965.tif 000015
【図１３】
2020114965.tif 000016
【図１４】
2020114965.tif 000017
【図１５】
2020114965.tif 000018
【図１６】
2020114965.tif 000019